FR 2911524 A1 20080725 FR 0700451 A 20070123 L'invention concerne la fabrication d'une pièce tubulaire comportant un insert en matière composite à matrice métallique. Dans le domaine de l'aéronautique, notamment, un objectif constant est l'optimisation de la résistance des pièces pour une masse et un encombrement minimaux. C'est ainsi que certaines pièces peuvent désormais comporter un insert en matériau composite à matrice métallique. Un tel matériau composite comporte une matrice d'alliage métallique, par exemple d'alliage de titane Ti, dans laquelle s'étendent des fibres, par exemple des fibres céramiques de carbure de silicium SiC. De telles fibres présentent une résistance en traction bien supérieure à celle du titane (typiquement, 4000 MPa contre 1000 MPa). Ce sont donc les fibres qui reprennent les efforts,, la matrice d'alliage métallique assurant une fonction de liant avec le reste de la pièce, ainsi que de protection et d'isolation des fibres, qui ne doivent pas entrer en contact les unes avec les autres. En outre, les fibres céramiques sont résistantes à l'érosion, mais doivent nécessairement être renforcées par du métal. Ces matériaux composites peuvent être utilisés dans la fabrication de disques, d'arbres, de corps de vérins, de carters, d'entretoises, comme renforts de pièces monolithiques telles des aubes, etc. Les dimensions ù notamment l'épaisseur ù et la 20 masse de ces pièces peuvent être ainsi considérablement réduites. A titre d'exemple, un disque supportant des aubes peut être réduit à un simple anneau. Afin d'obtenir un tel insert en matériau composite, on forme préalablement des fils dits "fils enduits", comprenant une fibre céramique enduite de métal. Le métal 25 donne au fil l'élasticité et la souplesse nécessaires à sa manipulation. De préférence, un fil très fin de carbone ou de tungstène s'étend au centre de la fibre, le long de son axe, ce fil de carbone est enrobé de carbure de silicium, tandis qu'une fine couche de carbone est interposée entre la fibre et le métal, pour assurer une fonction de barrière de diffusion et de tampon lors de la relaxation thermique différentielle qui intervient 30 au moment du refroidissement du métal liquide déposé sur la fibre. La fabrication des fils de matériau composite, ou fils enduits, peut être effectuée de diverses manières, par exemple par dépôt de métal en phase vapeur sous un champ électrique, par électrophorèse à partir de poudre métallique ou encore par 35 enduction de fibres céramiques au trempé dans un bain de métal liquide. Un tel procédé d'enduction de fibres céramiques, au trempé, dans un métal liquide, est présenté dans le brevet EP 0 931 846, au nom de la Demanderesse. La fabrication des fils selon ce procédé est rapide. On obtient ainsi des fils de matériau composite, ou fils enduits, qui servent de base à la fabrication de l'insert en matériau composite qui sera inclus dans la pièce. L'invention s'applique plus particulièrement à la fabrication d'une pièce 5 sensiblement tubulaire comportant un insert en matériau composite à matrice métallique; il s'agit, par exemple, d'un arbre de rotor de turbomachine. L'art antérieur propose différents procédés de formation d'une telle pièce. Selon un premier procédé, des disques, formés chacun d'un fil enduit enroulé 10 en une spirale qui est solidarisée par un agent de collage, sont empilés les uns sur les autres dans un container. L'agent de collage est alors supprimé pour éviter toute contamination du titane, puis le container est fermé et compacté de manière isostatique à chaud, pour obtenir une pièce avec un insert en matériau composite. Un tel procédé est long et complexe à mettre en oeuvre. Il est par ailleurs mal adapté à la formation 15 d'une pièce tubulaire. En effet, il faut former puis empiler un grand nombre de disques pour obtenir la pièce. Par ailleurs, dans un arbre de rotor de turboréacteur, par exemple, la résultante des contraintes et des divers modes de sollicitation (centrifuge, traction, torsion, compression, ...) a au moins une composante longitudinale, car l'arbre travaille principalement en torsion. Or, les fibres céramiques reprennent les 20 efforts tangentiellement à l'axe (curviligne) selon lequel elles s'étendent, autrement dit, les caractéristiques mécaniques des fils enduits sont grandes dans leur direction longitudinale. Or, enroulés en une spirale comme dans le procédé qui vient d'être décrit, les fils ne peuvent reprendre que des efforts transversaux. 25 Un autre procédé a été envisagé, qui propose d'enfiler, dans un fourreau, des fils enduits sous forme de baguettes, parallèles les uns aux autres, s'étendant longitudinalement entre deux tubes formant le fourreau, puis de soumettre le tout à une compaction isostatique à chaud. Si l'on souhaite que les fils s'étendent, non pas parallèlement à l'axe de l'arbre, mais selon un angle par rapport à lui, les fils sont 30 rendus solidaires de disques placés de part et d'autre des fourreaux et ces disques sont tournés autour de leur axe, en sens inverse l'un par rapport à l'autre. Dans un procédé de ce type, la mise en place des fils enduits s'avère très fastidieuse, voire impossible pour les derniers fils si l'on souhaite une grande densité de fils enduits. Par ailleurs, le risque de mauvais positionnement des fils, qui engendre leur détérioration et un 35 mauvais comportement de la pièce, est grand. Pour pallier ces problèmes, la Demanderesse a proposé, dans la demande de brevet français déposée sous le numéro FR 05 51 406, un procédé comportant une étape de drapage, autour d'une pièce support métallique, d'une nappe liée de fils enduits. Un tel procédé permet de former des pièces tubulaires de manière industrielle, tout en choisissant l'angle que forment les fils enduits par rapport à l'axe de la pièce, grâce à l'angle selon lequel la nappe est drapée autour de la pièce support. Un tel procédé peut encore être amélioré. En effet, une nappe de fils enduits 10 présente une certaine rigidité qui peut, dans certains cas, être gênante pour son drapage. Par ailleurs, les fils étant liés entre eux, ils ne sont pas libres de suivre une trajectoire propre, mais sont influencés dans leur mouvement par les fils voisins. L'invention vise à proposer un procédé de formation d'une pièce tubulaire 15 avec un insert en matériau composite à matrice métallique, qui soit efficace et simple à mettre en place industriellement. A cet effet, l'invention concerne un procédé de fabrication d'une pièce tubulaire, comportant un insert en matériau composite à matrice métallique, au sein de 20 laquelle s'étendent des fibres céramiques, caractérisé par le fait que le procédé comporte les étapes suivantes: - la fixation des fils d'un faisceau de fils non solidaires les uns des autres, chaque fil comportant une fibre céramique enrobée d'une gaine métallique, à proximité d'une extrémité d'une pièce support, et 25 - l'enroulement autour de la pièce support, selon une trajectoire hélicoïdale, de l'ensemble des fils du faisceau. Grâce à l'invention, une pièce tubulaire peut être formée, de manière industrielle. Les fils étant non solidaires les uns des autres et enroulés tous ensemble, 30 ils s'enroulent et se placent individuellement autour de la pièce support, sans contraintes. Par ailleurs, puisque les fils sont enroulés selon une trajectoire hélicoïdale, les fibres s'étendent autour de la pièce support avec un angle par rapport à son axe, qu'il est aisé de régler pour que les fibres reprennent bien les efforts auxquelles la pièce sera soumise. 35 On note que, lorsqu'il est précisé que, dans le procédé, les fils du faisceau de fils sont fixés à proximité d'une extrémité de la pièce support, les fils peuvent être 35 fixés, soit directement sur la pièce support, soit à une pièce fixe distincte de la pièce support, à proximité de l'extrémité de ce dernier. Avantageusement, les fils sont enroulés autour de la pièce support par une 5 filière, entraînée en translation le long de l'axe de la pièce support, qui est entraînée en rotation autour de son axe (A). Selon une forme de réalisation, la filière est également entraînée en rotation autour de l'axe de la pièce support. 10 L'invention concerne encore un dispositif de fabrication d'une pièce tubulaire, comportant un insert en matériau composite à matrice métallique, au sein de laquelle s'étendent des fibres céramiques, caractérisé par le fait qu'il comporte un module de formation d'un faisceau de fils enduits, non solidaires les uns des autres, chaque fil 15 comportant une fibre céramique enrobée d'une gaine métallique, des moyens de fixation des fils à proximité d'une extrémité d'une pièce support et des moyens d'enroulement, autour de la pièce support, selon une trajectoire hélicoïdale, de l'ensemble des fils du faisceau. 20 Selon une forme de réalisation, le module de formation d'un faisceau de fils enduits comporte deux plaques, percées chacune d'une pluralité d'orifices. Avantageusement dans ce cas, chaque orifice comporte un manchon de guidage des fils, agencé pour remplir une double fonction, de protection des fils et de 25 participation à la mise sous tension des fils. Avantageusement encore, les manchons sont en caoutchouc. Selon une forme de réalisation, le moyen d'enroulement comporte une filière, 30 agencée pour être entraînée en translation le long de l'axe de la pièce support, le dispositif étant agencé pour entraîner la pièce support en rotation autour de son axe. Selon une forme de réalisation, la filière est agencée pour être également entraînée en rotation autour de l'axe de la pièce support. L'invention sera mieux comprise à la lecture de la description de la forme de réalisation préférée du procédé et du dispositif de l'invention, en référence aux dessins annexés, sur lesquels: - la figure 1 est une vue en perspective schématique d'une partie de la forme de réalisation préférée du dispositif de l'invention, en cours d'enroulement d'un faisceau de fils enduits; - la figure 2 est une vue de détail, en perspective schématique, d'un orifice de la figure 1 et - la figure 3 représente une vue en coupe de la filière de la forme de réalisation préférée du dispositif de l'invention. On décrit tout d'abord un dispositif 1 de mise en oeuvre du procédé de l'invention. Le dispositif 1 comporte un dispositif 6 de maintien d'une pièce 7 de support de fils enduits, ci-après dénommée pièce support 7. La pièce support 7 se présente ici sous la forme d'un arbre, d'axe A. Le dispositif de maintien 6 soutient la pièce support 7 par une première extrémité 7a. Ce dispositif de maintien 6 est ici agencé pour soutenir la pièce support 7 par son extrémité '7a, sans qu'un autre moyen de maintien soit nécessaire; en particulier, la pièce support 7 n'est pas supportée au niveau de sa deuxième extrémité 7b. Conformément à une autre forme de réalisation, une contre-pointe est prévue pour le maintien de la pièce support 7 à son autre extrémité. Dans la forme de réalisation décrite, le dispositif de maintien 6 de la pièce support 7 est un mandrin 6, du type mandrin de tour d'usinage. Le mandrin 6 est agencé pour entraîner la pièce support 7 en rotation sur son axe A. Le dispositif 1 comprend un module de bobines de fils enduits 2, non représenté, qui permet de dévider des fils enduits 2 vers un module de mise sous tension des fils enduits 2, non représenté. A partir du module de mise sous tension, les fils sont dévidés vers un module 3 de distribution des fils enduits comportant deux plaques 4, 4', percées chacune d'une pluralité d'orifices 5, 5', répartis circulairement sur la plaque 4, 4'. Les plaques 4, 4' sont agencées de telle sorte que les orifices 5, 5' de l'une soient en face des orifices 5', 5 de l'autre. Les orifices 5, 5' sont destinés à servir de guide à des fils enduits 2 ou à des paquets de fils enduits 2. En référence à la figure 2, chaque orifice 5, 5' comporte un manchon 12 de guidage d'un frl2 ou d'un paquet de fils 2, en l'espèce, d'un paquet de fils 2. Les manchons 12 sont en caoutchouc, pour remplir., outre une fonction de guidage, une double fonction, de protection des fils enduits 2 et de participation à la mise sous tension des fils 2 et à la maîtrise de cette tension, puisque le caoutchouc génère une force de frottement sur les fils 2. En sortie du module de distribution 3, les fils enduits 2 se présentent sous la forme d'un faisceau annulaire 2' de fils enduits 2; la fonction du module de distribution est donc de former (et distribuer) un faisceau 2' de fils enduits 2; on parlera indifféremment d'un module de distribution 3 ou d'un module 3 de formation d'un faisceau 2' de fils enduits 2. Il s'agit, soit d'un faisceau 2' d'autant de fils enduits 2 que d'orifices 5, 5', dans le cas où un unique fil 2 est guidé par chaque orifice 5, 5', soit d'un faisceau 2' d'autant de paquets de fils enduits 2 que d'orifices 5, 5'. Le nombre de fils 2 est choisi pour que les fils 2 puissent couvrir l'ensemble de la surface développée de la pièce support 7. Dans la forme de réalisation décrite, pour une pièce support 7 de diamètre égal à 100mm, trente paquets de quarante fils 2 sont prévus; ainsi, les plaques 4, 4' comportent chacune trente orifices 5, 5', un paquet de quarante fils 2 passant dans chaque orifice 5, 5'. Le dispositif 1 comporte une potence 8, mobile et entraînée en translation le long d'un axe 9 parallèle à l'axe A de la pièce support 7. La potence 8 supporte une filière 10, placée autour de la pièce support 7. d'axe A commun avec lui. La fonction de la filière 10, entraînée en translation, est d'enrouler les fils enduits 2 autour de la pièce support 7, qui est entraînée en rotation., afin de former un enroulement hélicoïdal des fils enduits 2 sur la pièce support 7. Dans la forme de réalisation décrite, la filière 10 est également entraînée en rotation autour de son axe A, par exemple grâce à un système de courroie; cela permet une mise en place des fils 2 sur la pièce support 7 encore meilleure. En référence à la figure 3, la filière 10 comporte, dans sa partie centrale, un passage cylindrique 1 la de diamètre D légèrement plus grand que le diamètre de la pièce support 7, afin de laisser le passage à la pièce support et aux fils enduits 2, qu'il guide et contraint légèrement sur la pièce support 7; de préférence, ce diamètre D est égal au diamètre de la pièce support plus 2,1 à 2,5 fois le diamètre d'un fil, dans le cas où une seule couche de fils est enroulée sur la pièce support 7. La portée P de ce passage 11a, c'est-à-dire, la longueur du passage 11 a, est dimensionnée en fonction de la contrainte à laquelle on souhaite que les fils 2 soient soumis; de préférence, cette portée est comprise entre 20 et 30% du diamètre de la pièce support 7. En entrée de la filière 10, cette dernière comporte une portion évasée l i b, ici tronconique, que l'on nommera portion d'introduction 11 b, dont l'angle a par rapport à l'axe A de la filière 10 est fonction du nombre de fils enduits 2 qui sont enroulés par la filière 10. En sortie de la filière 10, cette dernière comporte également une portion évasée 11c, ici tronconique, dont la fonction principale est de relâcher les contraintes sur les fils enduits 2. La fonction de la filière 10 est d'enrouler les fils enduits 2 sur la pièce support 7. Comme elle est déplacée en translation tandis que la pièce support est mise en rotation, elle force les fils 2 à être enroulés suivant une trajectoire hélicoïdale. Le procédé de formation d'une pièce tubulaire avec un insert composite va maintenant être décrit plus en détails. On forme des fils enduits 2, selon l'une des techniques connues, par exemple 10 par un procédé d'enduction de fibres céramiques, au trempé, dans un bain de métal liquide. Ces fils 2 sont enroulés sur une bobine. Chaque fil 2 a par exemple un diamètre de 0,2 à 0,3 mm. Une pluralité de bobines, chacune avec un ou plusieurs fils enduit 2 enroulés à sa circonférence, sont disposées sur un module de bobines, non représenté. Ce module permet de placer les bobines de telle sorte qu'elles puissent être 15 dévidées en direction du module de mise sous tension et du module de distribution 3, sans que les fils 2 ne se croisent. Selon la forme de réalisation décrite, c'est un paquet de fils enduits 2 qui est enroulé sur chaque bobine. Autrement dit, une pluralité de fils enduits 2, mis en 20 paquet, c'est-à-dire, juxtaposés les uns aux autres mais de manière non solidaire les uns des autres, sont enroulés ensemble sur chaque bobine. De telles bobines permettent la formation d'un faisceau de paquets de fils 2 puis l'enroulement de ces fils autour de la pièce support 7. L'homme du métier transposera aisément au cas où les fils d'un faisceau de fils individuels 2 sont enroulés autour de la pièce support 7. 25 Les paquets de fils enduits 2 sont dévidés vers le module de mise sous tension puis vers le module de distribution 3. Notons qu'avec un agencement adapté, le module de mise sous tension peut être intégré au module de bobines. 30 Chaque paquet de fils 2 est introduit dans un orifice 5 de la première plaque 4 du module de distribution 3, d'où il ressort vers un orifice 5' de la deuxième plaque 4' situé en face du premier orifice 5. Un faisceau annulaire 2' de paquets de fils 2 est ainsi formé. 35 Les paquets de fils 2 sont amenés jusqu'à la première extrémité 7a de la pièce support 7, c'est-à-dire, l'extrémité de la pièce support 7 située le plus loin du module de distribution 3. On bloque, ou on fixe, les fils à cette extrémité 7a; on fixe ici l'extrémité de ces fils 2, mais on pourrait fixer une partie des fils 2 qui n'en est pas5 l'extrémité. Cette fixation peut être obtenue d'une quelconque manière. En effet, comme on le verra plus loin, cette partie d'extrémité fixée des fils 2 sera subséquemment supprimée et ne fera pas partie de la pièce finale. Les fils 2 peuvent être fixés par soudage, brasage ou tout moyen de fixation mécanique. Selon une forme de réalisation particulière, les fils 2 ne sont d'ailleurs pas fixés sur l'extrémité 7a de la pièce support 7 mais à proximité de cette dernière, sur une autre pièce fixe. L'essentiel est que les fils 2 soient bloqués à proximité de l'extrémité de la pièce support 7, de manière à être enroulés convenablement sur elle. Notons également qu'on connaît, par la demande de brevet français déposée sous le numéro FR 05 51 406, un procédé de soudage de fils enduits par électrodes; un tel procédé peut être utilisé, soit uniquement pour la fixation des fils 2 à l'extrémité 7a de ].a pièce support 7, soit pour former une ligne de soudure sur les fils 2 le long de la pièce support 7, par exemple avec un dispositif de soudage par électrodes qui suit le mouvement en translation de la filière 10 ou qui suit une trajectoire hélicoïdale. Une fois les fils bloqués à proximité de l'extrémité de la pièce support 7, la filière 10 est rapportée autour de la pièce support 7. La pièce support 7 est entraînée en rotation autour de son axe A, tandis que la filière 10 est entraînée en translation par la potence 8, et ici simultanément en rotation autour de l'axe A de la pièce support 7. De la sorte, les paquets de fils 2 du faisceau 2' sont enroulés, selon une trajectoire hélicoïdale, autour de la pièce support 7. Autrement dit, la filière 10 permet de torsader le faisceau 2' de paquets de fils 2 autour de la pièce support 7, c'est-à-dire d'enrouler les fils 2 tous ensemble autour de la pièce support 7, chaque fil se plaçant autour de la pièce support 7 individuellement puisqu'il n'est pas solidaire des autres. Les fils 2 se placent naturellement les uns à côté des autres pour recouvrir la pièce support 7. Grâce à la mise sous tension des fils 2, par la filière 10, le module de distribution 3, le module de mise sous tension et le module de bobines, les fils 2 restent plaqués en position sur la pièce support 7. L'angle que font les fils enduits 2 avec l'axe A de la pièce support 7 est simplement déterminé par un rapport entre la vitesse de rotation de la pièce support 7 (et ici de la filière 10) et la vitesse de déplacement de la filière 10 en translation parallèlement à l'axe A de la pièce support 7. Cet angle est ici choisi égal à 45 . Une fois les fils 2 enroulés sur la tota.lil:é de la pièce support 7, ils sont fixés à la deuxième extrémité 7b de la pièce support 7. De même que pour la première extrémité 7a, le mode de fixation n'est pas ici d'une grande importance et les mêmes modes de fixation sont envisageables. La pièce support 7 est ainsi recouverte d'une couche de fils enduits 2 sur toute sa surface, en un seul passage de la filière 10; un tel procédé nécessite peu d'opérations et est aisé à mettre en oeuvre industriellement. Il est possible d'enrouler une ou 5 plusieurs autres couches supplémentaires autour de la pièce support 7, selon le même procédé, en adaptant les dimensions des divers éléments. Conformément à une forme de réalisation particulière, une pluralité de couches sont simultanément enroulées, soit avec une unique filière, soit avec des 10 filières successives adaptées. Dans les cas où plusieurs couches ,sont enroulées sur la pièce support 7, ces couches sont de préférence solidarisées entre couches adjacentes, par exemple par un procédé de soudage par électrode, auquel il est fait référence plus haut. 15 Une fois le nombre désiré de couches enroulées autour de la pièce support 7 atteint, la pièce principale est formée. A cet effet, l'ensemble est inséré dans un fourreau, de diamètre interne égal au diamètre externe de cet ensemble. Ce fourreau est constitué du même alliage métallique que ['enrobage des fibres des fils enduits 2, 20 ici un alliage de Titane. L'ensemble est bouché à chacune de ses extrémités par des plaques métalliques circulaires, pour se présenter sous la forme d'un cylindre. Les plaques circulaires et le fourreau sont de préférence soudés par soudage par faisceau d'électrons, de manière à constituer un conteneur étanche ; ces plaques sont ici en alliage de Titane. Le soudage par faisceau d'électrons permet de faire préalablement le 25 vide à l'intérieur du fourreau. L'ensemble formé est alors compacté de manière isostatique à chaud. Lors de la compaction isostatique à chaud, qui se fait par exemple sous une pression de 1000 bar à 950 C, l'alliage de Titane est amené à diffuser et à créer la 30 matrice métallique du matériau composite, au sein de laquelle s'étendent les fibres de céramique. L'alliage de Titane étant visqueux à haute température, il autorise un bon flux de diffusion de la matière, sans endommager les fibres de céramiques, lors de la formation de la matrice métallique. On obtient ainsi, dans le cas d'espèce considéré, un arbre, comportant une épaisseur interne d'alliage de Titane, correspondant à la pièce 35 support 7, un insert central de matériau composite à matrice d'alliage de Titane, dans lequel s'étendent les fibres céramiques de manière hélicoïdale, et une épaisseur externe d'alliage de Titane, correspondant au fourreau. Les extrémités de l'arbre, correspondant aux portions des fils 2 qui ont été fixées à la pièce support 7, sont alors usinées pour être chutées. L'arbre obtenu est donc homogène sur toute sa longueur, avec les fibres de céramiques formant un angle constant avec l'axe A de l'arbre. Selon une autre forme de réalisation, les portions correspondantes sont chutées avant l'ajout de plaques métalliques aux extrémités qui est opéré avant la compaction isostatique à chaud; dans ce cas, il faut s'assurer du maintien des fils 2 en position sur la pièce support après que les extrémités ont été chutées; ce maintien peut être assuré, par exemple, par des lignes de soudure entre les fils 2 et la pièce support 7, notamment obtenues par soudage par électrode, auquel il est fait référence plus haut. L'arbre obtenu présente l'avantage d'une très bonne résistance aux efforts, du fait de l'insert en matériau composite, qui autorise que l'épaisseur totale de sa paroi soit nettement inférieure à celle des arbres classiques. Cette faible épaisseur permet, outre un gain de masse considérable, un faible encombrement, utile dans les applications nécessitant la présence de nombreux arbres coaxiaux. L'arbre présente par ailleurs une très borine résistance à la corrosion, puisque son constituant de base est ici un alliage de Titane, dont le comportement par rapport à la corrosion est bien meilleur que celui de l'acier, par exemple. Sans la présence des fibres céramiques, l'alliage de Titane seul n'aurait toutefois pas présenté une résistance suffisante aux efforts. REVENDICATIONS 1- Procédé de fabrication d'une pièce tubulaire, comportant un insert en matériau composite à matrice métallique, au sein de laquelle s'étendent des fibres céramiques, caractérisé par le fait que le procédé comporte les étapes suivantes: - la fixation des fils (2) d'un faisceau de fils (2') non solidaires les uns des autres, chaque fil (2) comportant une fibre céramique enrobée d'une gaine métallique, à proximité d'une extrémité d'une pièce support (7), et - l'enroulement autour de la pièce support (7), selon une trajectoire 10 hélicoïdale, de l'ensemble des fils du faisceau. 2- Procédé selon la revendication 1, dans lequel les fils (2) sont enroulés autour de la pièce support (7) par une filière (10), entraînée en translation le long de l'axe (A) de la pièce support (7), qui est entraînée en rotation autour de son axe (A). 3- Procédé selon la revendication 2, dans lequel la filière (10) est également entraînée en rotation autour de l'axe (A) de la pièce support (7). 4- Dispositif de fabrication d'une pièce tubulaire, comportant un insert en 20 matériau composite à matrice métallique, au sein de laquelle s'étendent des fibres céramiques, caractérisé par le fait qu'il comporte un module (3) de formation d'un faisceau (2') de fils enduits (2), non solidaires les uns des autres, chaque fil (2) comportant une fibre céramique enrobée d'une gaine métallique, des moyens de fixation des fils à proximité d'une extrémité d'une pièce support (7) et des moyens (10) 25 d'enroulement, autour de la pièce support (7), selon une trajectoire hélicoïdale, de l'ensemble des fils du faisceau. 5- Dispositif selon la revendication 4, dans lequel le module (3) de formation d'un faisceau (2') de fils enduits (2) comporte deux plaques (4, 4'), percées chacune 30 d'une pluralité d'orifices (5, 5'). 6- Dispositif selon la revendication dans lequel chaque orifice (5, 5') comporte un manchon (12) de guidage des fils (2), agencé pour remplir une double fonction, de protection des fils (2) et de participation à la mise sous tension des fils (2). 7- Dispositif selon la revendication 6, dans lequel les manchons (12) sont en caoutchouc. 15 35 5 8- Dispositif selon l'une des revendications 4 à 7, dans lequel le moyen d'enroulement comporte une filière (10), agencée pour être entraînée en translation le long de l'axe (A) de la pièce support (7), le dispositif étant agencé pour entraîner la pièce support (7) en rotation autour de son axe (A). 9- Dispositif selon la revendication 8, dans lequel la filière (10) est agencée pour être également entraînée en rotation autour de l'axe (A) de la pièce support (7).